(57)【特許請求の範囲】
【請求項１】
基板上に形成される第１電極と、前記第１電極上に形成される光電変換層と、前記光電変換層上に形成される第２電極と、前記第２電極上部に配置される透光性裏面基板を含む単位電池と、光学層とを有する光起電力モジュールであって、
前記単位電池は、ＣＩＥ（国際照明委員会）のＣＩＥ ＬＡＢ色座標値がａ*：５〜３５、ｂ*：４５〜５５、Ｌ*：３０〜７０に設定され、且つ、
前記光学層は、該ＣＩＥ ＬＡＢ色座標値がａ*：−５０〜−１０、ｂ*：−６０〜−１０、Ｌ*：６０〜９０に設定され、
これにより、全体の該ＣＩＥ ＬＡＢ色座標値がａ*：−２５〜０、ｂ*：１０〜５０、Ｌ*：２０〜５０に設定された、
ことを特徴とする光起電力モジュール。
【請求項２】
基板上に形成される第１電極と、前記第１電極上に形成される光電変換層と、前記光電変換層上に形成される第２電極と、前記第２電極上に形成される絶縁性保護層と、前記絶縁性保護層上に配置される透光性裏面基板とを含む単位電池と、
前記基板の下面、前記基板と前記第１電極との間、前記第２電極と前記絶縁性保護層との間、前記絶縁性保護層と前記裏面基板との間、前記裏面基板上部のうちで少なくとも一つの位置に形成された光学層と、
を有する光起電力モジュールであって、
前記単位電池は、ＣＩＥ（国際照明委員会）のＣＩＥ ＬＡＢ色座標値がａ*：５〜３５、ｂ*：４５〜５５、Ｌ*：３０〜７０に設定され、且つ、
前記光学層は、該ＣＩＥ ＬＡＢ色座標値がａ*：−５０〜−１０、ｂ*：−６０〜−１０、Ｌ*：６０〜９０に設定され、
これにより、全体の該ＣＩＥ ＬＡＢ色座標値がａ*：−２５〜０、ｂ*：１０〜５０、Ｌ*：２０〜５０に設定された、
ことを特徴とする光起電力モジュール。
【請求項３】
前記光学層は、溶媒に対する着色用顔料及び染料の重量比が５％乃至４０％である溶液から形成されることを特徴とする請求項１または２に記載の光起電力モジュール。
【請求項４】
前記光起電力モジュールの透過率は、近紫外線領域で０％乃至５％、近赤外線領域で５％乃至１５％であることを特徴とする請求項１または２に記載の光起電力モジュール。
【請求項５】
前記光起電力モジュールの吸収率は、近紫外線領域で６５％乃至８５％、近赤外線領域で６０％乃至８０％であることを特徴とする請求項１または２に記載の光起電力モジュール。
【請求項６】
前記第２電極には少なくとも前記第２電極を貫通する透光性開口部が形成されていることを特徴とする請求項１または２に記載の光起電力モジュール。
【発明の詳細な説明】
【技術分野】
【０００１】
本発明は、光起電力モジュールとその製造方法に関するものである。
【背景技術】
【０００２】
最近、石油または石炭のような既存エネルギー資源に対する枯渇が予測される一方、これらを取り替えるに値する代替エネルギーに対する関心が高くなっている。そのうちでも、太陽エネルギーはエネルギー資源が豊かで環境汚染に対する問題点がなくて、特に注目されている。太陽エネルギーの利用方法としては、太陽熱を利用してタービンを回転させるのに必要な蒸気を発生させる太陽熱エネルギーと、半導体の性質を利用して太陽光(photons)を電気エネルギーに変換させる太陽光エネルギーがある。
【０００３】
太陽光を電気エネルギーに変換する光起電力モジュールは、ダイオードのようにｐ型半導体とｎ型半導体の接合構造を有して、光起電力モジュールに光が入射されれば光と光起電力モジュールの半導体を構成する物質との相互作用で(-)電荷を帯びた電子と(+)電荷を帯びた正孔が発生して、これらが移動しながら電流が流れるようになる。
これを光起電力効果(photovoltaic effect)と言うが、光起電力モジュールを構成するｐ型及びｎ型半導体のうちで電子はｎ型半導体側に、正孔はｐ型半導体側に引っ張られて、それぞれｎ型半導体及びｐ型半導体と接合された電極に移動して、この電極を電線で連結すると電気が外部に流れる。
【０００４】
このような光起電力モジュールは、発電用だけではなく、建築用としても使用されている。建築用光起電力モジュールは建物の屋根、壁または窓などに装着されて発電を行う。建築用光起電力モジュールの場合に発電用光起電力モジュールに比べて多くの異なる特徴を持たなければならないので、建築用光起電力モジュールに対する研究が活発に進行されている。
【０００５】
現在常用化されている建築用光起電力モジュールは、暗い黒色であるか、大部分さび色またはかば色を帯びている。このような光起電力モジュールが建物の窓などに装着される時には視覚的疲労感を与え易い。また、美的な側面でも好ましくないだけでなく、全体的な建物との調和度も下がる問題があった。
したがって、太陽光を受光して電気エネルギーを出すことができながらも建物に装着される時に疲労感を少しか与えず、美的に建築物との調和も向上することができる光起電力モジュールに対する開発が至急な実情である。
【発明の概要】
【発明が解決しようとする課題】
【０００６】
本発明は、使用者にとって視覚的疲労感が減るように感じさせると共に建築物に装着する時建築物と調和することができる光起電力モジュールを提供するためのものである。
本発明が達成しようとする技術的課題らは、以上で言及した技術的課題らに制限されず、言及されなかったさらに他の技術的課題については、下の記載から本発明が属する技術分野で通常の知識を有した者に明確に理解されることができるであろう。
【課題を解決するための手段】
【０００７】
本発明の実施例によると、基板上に形成される第１電極、該第１電極上に形成される光電変換層、該光電変換層上に形成される第２電極、該第２電極上部に配置される透光性裏面基板を含む単位電池と、光学層とを有する光起電力モジュールであって、前記単位電池は、ＣＩＥ（国際照明委員会）のＣＩＥ ＬＡＢ色座標値がａ*：５〜３５、ｂ*：４５〜５５、Ｌ*：３０〜７０に設定され、且つ、前記光学層は、該ＣＩＥ ＬＡＢ色座標値がａ*：−５０〜−１０、ｂ*：−６０〜−１０、Ｌ*：６０〜９０に設定され、これにより、全体の該ＣＩＥ ＬＡＢ色座標値をａ*：−２５〜０、ｂ*：１０〜５０、Ｌ*：２０〜５０に設定されたことを特徴とする光起電力モジュールが提供される。
【０００８】
一方、本発明の実施例によると、基板上に形成される第１電極、該第１電極上に形成される光電変換層、該光電変換層上に形成される第２電極、該第２電極上に形成される絶縁性保護層、該絶縁性保護層上に配置される透光性裏面基板を含む単位電池と、前記基板の下面、前記基板と前記第１電極との間、前記第２電極と前記絶縁性保護層との間、前記絶縁性保護層と前記裏面基板との間、前記裏面基板上部のうちで少なくとも一つの位置に形成された光学層とを有する光起電力モジュールであって、前記単位電池は、ＣＩＥ（国際照明委員会）のＣＩＥ ＬＡＢ色座標値がａ*：５〜３５、ｂ*：４５〜５５、Ｌ*：３０〜７０に設定され、且つ、前記光学層は、該ＣＩＥ ＬＡＢ色座標値がａ*：−５０〜−１０、ｂ*：−６０〜−１０、Ｌ*：６０〜９０に設定され、これにより、全体の該ＣＩＥ ＬＡＢ色座標値がａ*：−２５〜０、ｂ*：１０〜５０、Ｌ*：２０〜５０に設定されたことを特徴とする光起電力モジュールが提供される。
【発明の効果】
【０００９】
本発明によると、使用者にとって視覚的疲労感を減らすことができる色相を有する光起電力モジュールを得ることができる。
また、本発明によると、建物の窓などに適用される場合、違和感または視覚的疲労感が減り、建築物との高い調和度及び美麗さも向上することができる光起電力モジュールを得ることができる。
【図面の簡単な説明】
【００１０】
【図１】本発明の一実施例による光起電力モジュールの構成を示す図である。
【図２】本発明の一実施例による光起電力モジュールの構成を示す図である。
【図３】本発明の一実施例による光起電力モジュールの構成を示す図である。
【図４】本発明の一実施例による光起電力モジュールの構成を示す図である。
【図５】本発明の一実施例による光起電力モジュールの構成を示す図である。
【図６】本発明の一実施例による光学層の透過率を示すグラフである。
【図７】本発明の一実施例による光学層の吸収率を示すグラフである。
【図８】本発明の一実施例による光起電力モジュールの透過率を示すグラフである。
【図９】本発明の一実施例による光起電力モジュールの吸収率を示すグラフである。
【図１０】本発明の一実施例による単位電池の色座標を示すグラフである。
【図１１】本発明の一実施例による光学層の色座標を示すグラフである。
【図１２】本発明の一実施例による光起電力モジュールの色座標を示すグラフである。
【発明を実施するための形態】
【００１１】
以下、添付される図面を参照して本発明の実施例による光起電力モジュールについて説明する。
【００１２】
光起電力モジュールの構成
図１乃至図５は、本発明の実施例による光起電力モジュールの構成を示す図面である。
【００１３】
図１乃至図５を参照すると、本発明の光起電力モジュールは基板１００上に順次に形成される第１電極１１０、光電変換層１２０、第２電極１３０を含むことができる。一方、第２電極１３０上には絶縁性保護層１４０及び裏面基板１５０がさらに含まれることができる。本発明の一実施例による光起電力モジュールは、少なくとも一部に光学層１６０を含む。光学層１６０は光起電力モジュールの任意の位置に含まれることができる。例えば、光学層１６０は図１に示されるように、基板１００下部に形成されることもでき、図２に示されるように基板１００と第１電極１１０との間に形成されることもできる。また、図３に示されるように第２電極１３０と絶縁性保護層１４０との間に形成されることもできる。一方、図４に示されるように絶縁性保護層１４０と裏面基板１５０との間に形成されることもでき、図５に示されるように裏面基板１５０上に形成されることもできる。また、光学層１６０は図１乃至図５に示される位置のうちで２箇所以上に形成されることもできる。
【００１４】
本発明の一実施例による光学層１６０は、全体光起電力モジュールが色相を有するようにできる構成要素である。このような光学層１６０は通常的な溶媒に着色用顔料または染料を溶解することで形成される。光学層１６０は、例えば、コーティング層であることができる。光学層１６０が裏面基板１５０上に形成される場合には、裏面基板１５０上に一定の割合の着色用顔料または染料を含む溶液を塗布することで形成することができる。顔料または染料は、例えば、溶媒に対しておよそ５％乃至４０％の重量で含まれることができる。
【００１５】
図６及び図７は、それぞれ本発明の一実施例による光学層１６０の透過率及び吸収率を各波長に対して示したグラフである。
一方、表１は本発明の一実施例による光学層１６０の透過率、反射率、吸収率を各波長帯別に示す。
両面のうちで一面に光学層１６０が形成された裏面基板１５０を対象として透過率、反射率、吸収率についての測定を行い、比較のために光学層１６０が形成されない裏面基板１５０も対象として透過率、反射率、吸収率を測定した。
【００１６】
【表１】
0005422079.tif 000002
【００１７】
表１中の１５％とは、光学層１６０の色濃度を示したものであり、光学層１６０形成の材料になる溶液において、溶媒に対する顔料または染料の重量比が１５％であることを意味する。
表１及び図６を参照すると、光学層１６０の透過率は近紫外線領域(３００nm〜４００nm)でおよそ５％乃至４０％であり、近赤外線領域(７８０nm〜３０００nm)でおよそ５０％乃至８０％であることを分かる。また、表１及び図７を参照すると、光学層１６０の吸収率は近紫外線領域(３００nm〜４００nm)でおよそ５０％乃至８０％であり、近赤外線領域(７８０nm〜３０００nm)でおよそ１０％乃至２５％であることを分かる。本発明の一実施例による光学層１６０としては上で説明した特性を満足させる物質ならどのような物質でも利用されることができる。
【００１８】
本発明の一実施例による基板１００は、絶縁性透明基板であることができる。また、基板１００はガラスのようなインフレキシブル基板(inflexible substrate)であってもよく、ポリマーや金属ホイルのようなフレキシブル基板(flexible substrate)であってもよい。このような基板１００は、プラスチックまたはガラスなどの物質で形成されることができ、基板１００が金属ホイルを含む場合基板１００は、金属ホイルを覆う絶縁層(図示せず)を含むことができる。
【００１９】
本発明の一実施例による第１電極１１０は、伝導性物質で形成されることができる。例えば、第１電極１１０は伝導性透明電極(ＴＣＯ：Transparant Conductive Oxides)であってもよい。伝導透明電極は、ＳｎＯ２:Ｆ、ＺｎＯ:Ｂ、ＺｎＯ:Ａｌなどを含む物質で形成されることができる。
【００２０】
本発明の一実施例による光電変換層１２０は、非晶質光電変換層、結晶質光電変換層、化合物光電変換層、有機物光電変換層のうちの一つを含むことができる。化合物光電変換層は、Ｉ-III-VI族化合物半導体、II-VI化合物半導体、またはIII-Ｖ族化合物半導体を含むことができる。非晶質光電変換層はIII族またはＶ族不純物がドーピングされたシリコン層の間に不純物がドーピングされないシリコン層を含む。一方、本発明の一実施例による第１電極１１０、光電変換層１２０、第２電極１３０を含む太陽電池はＣＩＧＳ太陽電池、ＣｄＴｅ太陽電池、染料感応太陽電池、有機薄膜太陽電池で実現されることもできる。以下では、光電変換層１２０が非晶質光電変換層を含んで構成される場合を例に挙げて説明することにする。
【００２１】
すなわち、例えば、光電変換層１２０は、ｐタイプ半導体層、真性半導体層、ｎタイプ半導体層が順次に積層された形態で形成されることができる。ｐタイプ半導体層、真性半導体層、ｎタイプ半導体層の積層順序は反対になることもある。ｐタイプ半導体層、真性半導体層、ｎタイプ半導体層の順に積層される場合、光は基板１００を通じて入射されて、逆手順どおりに積層される場合光は基板１００の向かい側を通じて入射されることができる。ｐタイプ半導体層は、ａ-Ｓｉ:Ｈまたはａ-ＳｉＣ:Ｈなどの化学式で表現される非晶質シリコン層であることができる。このようなｐタイプ半導体層は、シラン(ＳｉＨ４)のようにシリコンを含む原料ガス、Ｂ２Ｈ６のようなIII族元素を含むドーピングガスと併せて水素(Ｈ２)ガスが反応室に混入されることで形成されることができる。一方、メタン(ＣＨ４)ガスが原料ガスとしてさらに供給されることで炭素が含まれたａ-ＳｉＣ：Ｈの化学式で表現されることができるｐタイプ半導体層が得られることができる。また、真性半導体層は、シリコンを含む原料ガスと水素ガスが反応室に流入されることで形成されることができる。一方、ｎタイプ半導体層はシリコンを含む原料ガス、ＰＨ３のようなＶ族元素を含むドーピングガス、水素ガスが供給されることで形成されることができる。
【００２２】
本発明の一実施例による第２電極１３０は、不透明伝導性物質または透明伝導性物質で形成されることができる。第２電極１３０が不透明伝導性物質(例えば、アルミニウムまたは銀など)である場合には、光起電力モジュールに入射される光のうちで光電変換に利用されることができずにそのまま透過する光を第２電極１３０でもう一度反射させて光電変換効率を向上させることができる。本発明の光起電力モジュールを建物の窓などに適用する、いわゆる、ＢＩＰＶ(Building Integrated Photovoltaic)モジュールで利用するためには、透光性を有することが望ましい。
【００２３】
光起電力モジュールが透光性を有するようにするために大きく三つの方法が利用されることができる。第１の方法としては、第２電極１３０が不透明伝導性物質である場合に、第２電極１３０に透光性開口部を形成する方法である。透光性開口部が少なくとも第２電極１３０を貫通することで、全体光起電力モジュールは透光性を有するようになる。
第１電極１１０、光電変換層１２０、第２電極１３０の積層体は、例えば、レーザースクライビング法などによって分離した光電変換層１２０を中心に複数の単位電池に分けられて、この複数の単位電池は、お互いに直列連結される。この場合、透光性開口部は複数個の単位電池の直列連結方向と平行な方向に延長されることができる。全体光電変換領域、すなわち、光電変換層１２０が形成された面積に対して透光性開口部が形成された面積の比を開口率と言うが、このような開口率は０％乃至５０％であることがある。
【００２４】
第２の方法としては、第２電極１３０自体を透明伝導性酸化物(ＴＣＯ：Transparant Conductive Oxides)などの透明伝導性物質で形成するものである。透明伝導性物質は、例えば、ＳｎＯ２:Ｆ、ＺｎＯ:Ｂ、ＺｎＯ:Ａｌ、ＩＴＯ、ＴｉＯ２、炭素ナノチューブ(ＣＮＴ：Carbon Nano Tube)のうちで少なくとも一つの物質を含むことができる。第２の方法によると、第２電極１３０が不透明伝導性物質に比べて相対的に高い反射率を有することができず、全体として光起電力モジュールは相対的に高い光電変換効率を発揮しないこともある。但し、第２電極１３０が光透過性を有するため、透光性開口部などを別に形成しなくても光透過性を確保することができる。
【００２５】
第３の方法としては、第２電極１３０を透明伝導性物質で形成することに加えて、第２電極１３０を貫通する透光性開口部を形成するものである。これによると、第２電極１３０が光透過性を有することに加えて、光透過性確保のための透過性開口部が形成されるために、光起電力モジュールの光透過性が向上されることができる。
本発明の一実施例による光起電力モジュールは、前記三つの方法のうちで何れか一つの方法によって透光性を有する。
【００２６】
本発明の一実施例による絶縁性保護層１４０は、ＥＶＡ(Etylene Vinyl Acetate)、ＰＶＦ(polyvinylfloride)、ＰＶＢ(Polyvinyl butyral)、アクリルシートまたはバックシート(back sheet)のうちで少なくとも一つを含むことができる。絶縁性保護層１４０は第２電極１３０と裏面基板１５０との間の接合材として機能をすることができ、前述したように、絶縁性保護層１４０の両面のうちで少なくとも一面に光学層１６０を含むこともできる。
【００２７】
本発明の一実施例による裏面基板１５０は、透明ガラス基板または所定の色相を有するガラス基板で形成されることができる。また、ガラスの他にプラスチックなどの物質で形成されることもできる。表１及び図６を参照すると、裏面基板１５０は、全波長領域でおよそ５０％以上の透過率を有することができる。
以下、本発明の一実施例による光起電力モジュールの透過率、反射率、吸収率特性及び色座標について説明する。
【００２８】
光起電力モジュールの透過率、反射率、吸収率特性
図８及び図９は、それぞれ本発明の一実施例による光起電力モジュールの透過率及び吸収率を各波長に対して示したグラフである。
一方、表２は本発明の一実施例による光起電力モジュールの透過率、反射率、吸収率を各波長帯別に示す表である。
第２電極１３０が透明伝導性物質で形成されて、開口率が０％である場合の光起電力モジュールを具現化して測定を行った。また、光学層１６０は絶縁性保護層１４０と裏面基板１５０との間に含ませて測定を行った。
【００２９】
【表２】
0005422079.tif 000003
【００３０】
表２中の１０％、１２％、１３％、１４％、１５％、１６％、１７％、２０％とは、光学層１６０の色濃度を示したものであり、光学層１６０形成の材料になる溶液において、溶媒に対する顔料または染料の重量比を意味する。
表２及び図８を参照すると、光起電力モジュールの透過率は、近紫外線領域（３００nm〜４００nm）でおよそ０％乃至５％であり、近赤外線領域（７８０nm〜３０００nm）でおよそ５％乃至１５％であることを分かる。また、表２及び図９を参照すると、光起電力モジュールの吸収率は近紫外線領域（３００nm〜４００nm）でおよそ６５％乃至８５％であり、近赤外線領域（７８０nm〜３０００nm）でおよそ６０％乃至８０％であることを分かる。
一方、前述したように、光学層１６０の形成、絶縁性保護層１４０または裏面基板１５０の固有色相などによって全体光起電力モジュールは所定の色相を有することができる。
【００３１】
図１０及び表３は、本発明の一実施例による光起電力モジュールにおいて、単位電池の色相に対する色座標を示す。ここでの色座標はＣＩＥ(国際照明委員会)ＬＡＢ色座標である。ＣＩＥ ＬＡＢ色座標はすべての色相をＸ、Ｙ、Ｚという三刺激値の相対的な量で表現して、このような数値を三つの座標、すなわち、Ｌ*、ａ*、ｂ*値に変換したものである。ここで、Ｌ*は明るさの変数であり、ａ*とｂ*は、色度座標(chromaticity coordinates)である。ａ*は、赤色(Red)と緑色(Green)をつなぐ軸と係わる座標であり、ｂ*は黄色(Yellow)と青色(Blue)をつなぐ軸と係わる座標である。
【００３２】
単位電池の色相に対する色座標は、太陽光スペクトラムの一部に該当するおよそ３００nm乃至およそ１２００nmの波長を有する光を単位電池に照射した時、これを透過する光のスペクトラムを対象に測定したものである。測定装置としては分光光度計(Spectrophotometer)(X-Rite color i5)の投光型装置を使用した。単位電池は光を反射する特性よりは光を透過する特性を大きく有し、肉眼で確認することができる単位電池の色相は、これを透過する光のスペクトラム特性であるので、単位電池を透過する光の色相を色座標で表現した。このように測定された色座標、すなわち、単位電池におよそ３００nm乃至およそ１２００nmの波長を有する光を透過させた時、可視光線領域で(３００nm〜８００nm)透過される光に対して測定した色座標に該当する値が単位電池の色相と言える。
【００３３】
【表３】
0005422079.tif 000004
【００３４】
図１０及び表３を参照すると、本発明の実施例による単位電池は、ＣＩＥ ＬＡＢ色座標上でａ*:５〜３５、ｂ*:４５〜５５、Ｌ*:３０〜７０の範囲内に属することを分かる。全体的に、本発明の一実施例による光起電力モジュールにおいて、単位電池は黄色い系列の色相を示すものとして見られる。
一方、図１１及び表４は、本発明の実施例による光学層１６０の色座標を示す。色座標の測定方法は、上の単位電池に対する色座標測定方法と同一である。
【００３５】
【表４】
0005422079.tif 000005
【００３６】
図１１及び表４は、ガラス基板の両面のうちで一面に光学層１６０を形成させた後、色座標を測定した結果を示す。ガラス基板として透明基板を使用したために、図１１及び表４に示される色座標測定値が光学層１６０自体の色座標値と同一であると見ても問題ない。
表４中の１５％とは、光学層１６０の色濃度を示したものであり、光学層１６０の形成の材料になる溶液において、溶媒に対する顔料または染料の重量比が１５％ということを意味する。
図１１及び表４を参照すると、本発明の実施例による光学層１６０は、ＣＩＥ ＬＡＢ色座標上でａ*:-５０〜-１０、ｂ*:-６０〜-１０、Ｌ*:６０〜９０の範囲内に属することを分かる。
【００３７】
図１２及び表５は、本発明の実施例による光起電力モジュールの色座標を示す。色座標の測定方法は上の単位電池及び光学層に対する色座標測定方法と同一である。
【００３８】
【表５】
0005422079.tif 000006
【００３９】
表５中の“構成”とは、光起電力モジュールに含まれる構成要素を意味し、“１”番は裏面基板として透明基板が含まれたものであり、“２”乃至“９”番は所定の色濃度を有する光学層１６０が含まれる光起電力モジュールであることを意味する。一方、表５中の１０％、１２％、１３％、１４％、１５％、１６％、１７％、２０％とは、光学層１６０の色濃度を示したものであり、光学層１６０の形成の材料になる溶液において、溶媒に対する顔料または染料の重量比を意味する。
図１２及び表５を参照すると、本発明の実施例による光起電力モジュールは、ＣＩＥ ＬＡＢ色座標上でａ*:-２５〜０、ｂ*:１０〜５０、Ｌ*:２０〜５０の範囲内に属することを分かる。
【００４０】
本発明の光起電力モジュールは、建物の窓などに適用される場合視覚的疲労感が減った色相を示す。これによって従来のさび色またはかば色などの色相を有した光起電力モジュールに比べて相対的に視覚的疲労感を減らすようになり、建築物との高い調和度及び美麗さを向上することができるようになる。
【００４１】
以上本発明についてその望ましい実施例を中心に説明した。本発明が属する技術分野で通常の知識を有した者は、本発明が本発明の本質的な特性から逸脱しない範囲で変形された形態に具現されることができることを理解することができるであろう。また、開示された実施例は限定的な観点ではなく、説明的な観点で考慮されなければならない。本発明の範囲は前述した説明ではなく、特許請求範囲に示されており、それと同等な範囲内にあるすべての差異は、本発明に含まれるものとして解釈されなければならないであろう。
【図６】
0005422079.tif 000007
【図８】
0005422079.tif 000008
【図９】
0005422079.tif 000009
【図１】
0005422079.tif 000010
【図２】
0005422079.tif 000011
【図３】
0005422079.tif 000012
【図４】
0005422079.tif 000013
【図５】
0005422079.tif 000014
【図７】
0005422079.tif 000015
【図１０】
0005422079.tif 000016
【図１１】
0005422079.tif 000017
【図１２】
0005422079.tif 000018